(57)【要約】【課題】硬化物の高い強度と強靭性とを両立する。【解決手段】硬化性樹脂組成物は、反応性ポリマーと、単官能の反応性モノマーと、反応性オリゴマーと、開始剤と、を含む。前記反応性ポリマーは、重量平均分子量が１０，０００以上であり、分子量分布が１．５以下であり、硬化物のガラス転移点が室温以下である。前記反応性オリゴマーの重量平均分子量は、前記反応性ポリマーの重量平均分子量よりも小さい。前記反応性ポリマーは、前記硬化性樹脂組成物中で相溶しており、前記硬化性樹脂組成物の硬化物中では分散相を構成する。【選択図】図１
2020076005.tif 000002
【特許請求の範囲】
【請求項１】
反応性ポリマーと、単官能の反応性モノマーと、反応性オリゴマーと、開始剤と、を含む、室温で液状の硬化性樹脂組成物であって、
前記反応性ポリマーは、重量平均分子量が１０，０００以上であり、分子量分布が１．５以下であり、硬化物のガラス転移点が室温以下であり、
前記反応性オリゴマーの重量平均分子量は、前記反応性ポリマーの重量平均分子量よりも小さく、
前記反応性ポリマーは、前記硬化性樹脂組成物中で相溶しており、前記硬化性樹脂組成物の硬化物中では分散相を構成する、硬化性樹脂組成物。
【請求項２】
前記反応性ポリマーは、反応性基を有するアクリルゴムを含む、請求項１に記載の硬化性樹脂組成物。
【請求項３】
前記反応性モノマーは、（メタ）アクリロイル基を有するモノマーを含み、
前記反応性オリゴマーは、（メタ）アクリロイル基を有するオリゴマーを含む、請求項１または２に記載の硬化性樹脂組成物。
【請求項４】
前記反応性オリゴマーの重量平均分子量は、５，０００未満である、請求項１〜３のいずれか１項に記載の硬化性樹脂組成物。
【請求項５】
前記反応性オリゴマーの重量平均分子量は、１，０００以上である、請求項１〜４のいずれか１項に記載の硬化性樹脂組成物。
【請求項６】
前記反応性ポリマーの含有量は、１質量％以上２５質量％以下である、請求項１〜５のいずれか１項に記載の硬化性樹脂組成物。
【請求項７】
前記反応性モノマーの含有量は、１０質量％以上７０質量％以下である、請求項１〜６のいずれか１項に記載の硬化性樹脂組成物。
【請求項８】
前記硬化性樹脂組成物の硬化物について、ＡＳＴＭ  Ｄ２５６に準拠して測定されるアイゾット衝撃強度が、４０Ｊ／ｍ以上である、請求項１〜７のいずれか１項に記載の硬化性樹脂組成物。
【請求項９】
請求項１〜８のいずれか１項に記載の硬化性樹脂組成物を硬化させた硬化物。
【発明の詳細な説明】
【技術分野】
【０００１】
本発明は、光などの作用により硬化させて硬化物を形成するための液状の硬化性樹脂組成物、および硬化により得られる硬化物に関する。
【背景技術】
【０００２】
３Ｄプリンタなどの造形技術の発達に伴い、光造形用途に適した硬化性樹脂組成物の開発が進んでいる。
特許文献１では、ラジカル重合性有機化合物、カチオン重合性有機化合物、ラジカル重合開始剤、およびカチオン重合開始剤を含む光学的立体造形用樹脂組成物が提案されている。特許文献２では、光重合性モノマー、分子量５０００〜３００００のポリマー、および光重合開始剤を含む３Ｄ造形用のモデル材インクが提案されている。
【先行技術文献】
【特許文献】
【０００３】
【特許文献１】特開２０１４−２３４４７３号公報
【特許文献２】特開２０１６−１１２８２３号公報
【発明の概要】
【発明が解決しようとする課題】
【０００４】
光造形用途では、硬化性樹脂組成物が速やかに硬化することが求められる。硬化速度を高めると、硬化により得られるポリマーに歪みが生じやすく、物性が低下し易い。特に、液状の硬化性樹脂組成物では、ポリマーに歪みが生じやすく、硬化物の靱性が低下する。硬化物の靱性を高めるために、硬化物の柔軟性を高めると、強度が低下する。
【課題を解決するための手段】
【０００５】
本発明の一局面は、反応性ポリマーと、単官能の反応性モノマーと、反応性オリゴマーと、開始剤と、を含む、室温で液状の硬化性樹脂組成物であって、
前記反応性ポリマーは、重量平均分子量が１０，０００以上であり、分子量分布が１．５以下であり、硬化物のガラス転移点が室温以下であり、
前記反応性オリゴマーの重量平均分子量は、前記反応性ポリマーの重量平均分子量よりも小さく、
前記反応性ポリマーは、前記硬化性樹脂組成物中で相溶しており、前記硬化性樹脂組成物の硬化物中では分散相を構成する、硬化性樹脂組成物に関する。
【０００６】
本発明の他の局面は、上記の硬化性樹脂組成物を硬化させた硬化物に関する。
【発明の効果】
【０００７】
硬化物の高い強度と強靱性とを両立することができる液状の硬化性樹脂組成物およびその硬化物を提供できる。
【図面の簡単な説明】
【０００８】
【図１】本発明の一実施形態に係る硬化性樹脂組成物を用いて、光造形により硬化物を形成する工程を説明するための模式図である。
【発明を実施するための形態】
【０００９】
光造形などの造形用途に利用される硬化性樹脂組成物には、硬化物の物性の他に、即硬化性、硬化の際の低収縮性、形状における高精度なども求められる。また、近年では、光造形用途には、液状の硬化性樹脂組成物が多用されている。しかし、硬化速度を高めると、特に液状の硬化性組成物では、硬化により得られるポリマーに歪みが生じ易い。ポリマーに歪みが生じると、ポリマーが脆くなり、靱性が低下する。また、靱性を高めようとすると、ポリマーの柔軟性を高くする必要が生じるが、ポリマーの強度は低下する。
【００１０】
一般的な成形材料では、靱性と強度とを両立する観点から、複数のポリマー材料をアロイ化する技術や、ポリマー材料中にゴム粒子を分散させる技術などが検討されている。このような技術を利用した成形材料は、射出成形などの成形用途には適している。しかし、このような成形材料は、微細な形状の再現性や高い精度の成形性を確保することが難しく、光造形などの造形用途には適さない。また、ゴム粒子は凝集し易く、マトリックス中に微分散させることが難しいため、高い靱性を確保することは難しい。また、ゴム粒子を分散させた材料は、高粘度になり易く、インクジェット方式の造形装置に用いると、高粘度と凝集したゴム粒子により、ヘッド詰まりを起こす。
【００１１】
［硬化性樹脂組成物］
本発明の一局面によれば、反応性ポリマーと、単官能の反応性モノマーと、反応性オリゴマーと、開始剤と、を含む、室温で液状の硬化性樹脂組成物が提供される。反応性ポリマーは、重量平均分子量（Ｍｗ）が１０，０００以上であり、分子量分布が１．５以下であり、硬化物のガラス転移点（Ｔｇ）が室温以下である。反応性オリゴマーの重量平均分子量（Ｍｗ）は、反応性ポリマーの重量平均分子量（Ｍｗ）よりも小さい。反応性ポリマーは、硬化性樹脂組成物中で相溶しており、硬化性樹脂組成物の硬化物中では分散相を構成する。
【００１２】
上記のような反応性ポリマーと反応性オリゴマーとを反応性モノマーとともに用いることで、液状の硬化性樹脂組成物中で、反応性ポリマーが相溶した状態とすることができる。そのため、反応性ポリマーを、硬化性樹脂組成物中に、分子レベルで均一に分散した状態とすることができる。これにより、高い光造形性を確保できるとともに、光造形において、微細な形状を高い精度で再現することができる。硬化性樹脂組成物に光などを作用させて開始剤を活性化させると、主に反応性モノマーおよび反応性オリゴマーの硬化反応が進行してポリマーが高分子量化する。この硬化反応の進行に伴って、高分子量化したポリマー中で、反応性ポリマーの相分離が徐々に進行し、高分子量化したポリマーマトリックス中に、反応性ポリマーの分散相が形成される。つまり、硬化反応の進行に伴って、スピノーダル分解が誘起されて相分離が起こる。このような相分離は、一般に、反応誘起型相分離と呼ばれる。得られる硬化物では、マトリックスにより高い強度を確保することができる。また、室温より低いＴｇを有する柔軟なポリマーで構成された分散相が、マトリックス中に微分散していることで、高い靱性を確保することができる。反応性モノマーと反応性オリゴマーとを組み合わせることで、比較的短時間で高分子量化することができるため、高い硬化速度を確保することもできる。さらに、反応性ポリマーを用いることで、分散相の形成に伴って、反応性ポリマーの反応性基がマトリックス中の成分の反応性基と反応または相互作用するため、反応性ポリマーのブリードアウトを抑制することができる。よって、分散相による靱性の向上効果を効果的に享受することができる。
【００１３】
反応性ポリマー、反応性モノマー、および反応性オリゴマーにおける「反応性」とは、硬化反応に関与する反応性基を有するものであることを意味する。
【００１４】
なお、反応性ポリマーの相分離により形成される分散相は、硬化性樹脂組成物に含まれていた反応性ポリマー（つまり、遊離の反応性基を有するポリマー）を含む場合もあれば、反応性ポリマーが有する反応性基が、マトリックス中の成分の反応性基と反応または相互作用した状態のポリマーを含む場合もある。また、硬化性樹脂組成物の硬化により得られる硬化物は、これらのポリマーの双方を含んでもよい。これらの全ての場合を、便宜上、分散相が反応性ポリマーを含むと称することがある。
【００１５】
ＭｗおよびＭｎは、それぞれ、ゲルパーミエーションクロマトグラフィーを用いて測定されるポリスチレン換算の重量平均分子量および数平均分子量である。
分子量分布とは、重量平均分子量Ｍｗの、数平均分子量Ｍｎに対する比率で表される多分散度（＝Ｍｗ／Ｍｎ）を意味する。
【００１６】
室温とは、２０〜３５℃の温度を言う。反応性ポリマーの硬化物のＴｇは、例えば、３５℃以下であり、２５℃以下であってもよい。また、反応性ポリマーの硬化物のＴｇは、０℃以下が好ましく、−２０℃以下または−３０℃以下であってもよい。
【００１７】
反応性ポリマーの硬化物のＴｇは、例えば、反応性ポリマーの硬化物について、市販の動的粘弾性測定装置（ＤＭＡ）を用いて測定されるＴｇである。より具体的には、反応性ポリマーの硬化物のＴｇは、光硬化性樹脂組成物の硬化物のＴｇを低温側から高温側（例えば、−１００℃から＋２００℃）まで昇温しながら粘弾性を測定したときのｔａｎδが極大となるピーク（トップピーク）の温度から求めることができる。通常、複数のピークが観察されるが、最も低温側のピークの温度が、反応性ポリマーの硬化物のＴｇである。
【００１８】
硬化性樹脂組成物は、室温（具体的には、２０℃以上３５℃以下の温度）で液状である（つまり、流動性を有する）。硬化性樹脂組成物が室温で液状であることで、３Ｄプリンタなどを用いて容易に光造形することができる。２５℃における硬化性樹脂組成物の粘度は、例えば、５０００ｍＰａ・ｓ以下であり、５０ｍＰａ・ｓ以上であってもよい。なお、硬化性樹脂組成物の粘度は、例えば、コーンプレート型のＥ型粘度計を用いて、１００ｒｐｍの回転速度で測定したものとすることができる。
【００１９】
以下に、硬化性樹脂組成物の構成についてより具体的に説明する。
（反応性ポリマー）
反応性ポリマーは、Ｍｗが１０，０００以上であり、Ｍｗ／Ｍｎが１．５以下であり、硬化物のＴｇが室温以下であればよい。このような反応性ポリマーを用いることで、分散相のサイズをより均一にすることができ、硬化物において、より均一な分散構造が得られるとともに、高い柔軟性を有する分散相を形成することができる。そのため、硬化物の耐衝撃性を高めることができ、その結果、硬化物の高い靱性を確保することができる。
【００２０】
反応性ポリマーのＭｗは、１０，０００以上であり、１５，０００以上が好ましい。Ｍｗが１０，０００より小さいと、硬化の際に相分離し難くなり、微細で均一な分離相を得ることが難しくなる。硬化性樹脂組成物中で、反応性ポリマーの相溶性をより確保し易い観点から、Ｍｗは、１００，０００以下であってもよく、７０，０００以下であってもよく、３０，０００以下または２０，０００以下としてもよい。これらの上限値と下限値とは任意に組み合わせることができる。
硬化性樹脂組成物は、反応性ポリマーを一種含んでもよく、二種以上含んでもよい。
【００２１】
本発明の上記局面では、反応性ポリマーとして、分子量分布が狭いものを用いる。これにより、硬化物中に、サイズが揃った分散相が形成されることになる。より均一な分散状態が得られる観点と、分散相の柔軟性が高く、ブリードアウトが抑制される観点から、硬化物において高い靱性を確保することができる。Ｍｗ／Ｍｎで表される分子量分布は、１．５以下であればよい。より高い靱性を確保する観点からは、１．３以下が好ましく、１．２以下がさらに好ましい。Ｍｗ／Ｍｎは、通常、１以上である。
【００２２】
反応性ポリマーが有する反応性基（以下、第１反応性基とも言う。）としては、光などの作用により開始剤から発生したラジカル、カチオン、またはアニオンなどの作用により反応または相互作用可能な官能基が挙げられる。第１反応性基としては、ビニル基、アリル基、アクリロイル基、メタクリロイル基などの重合性炭素−炭素不飽和結合を有する基などが好ましい。
【００２３】
第１反応性基のうち、アクリロイル基およびメタクリロイル基などのラジカル重合性の官能基が好ましい。なお、本明細書中、アクリロイル基およびメタクリロイル基を、（メタ）アクリロイル基と総称する場合がある。（メタ）アクリロイル基を有する反応性ポリマーを用いる場合、硬化性樹脂組成物中で相溶し易いため、硬化性樹脂組成物中により均一に微分散し易い。また、硬化物の相分離構造の界面において反応し易いため、高い靱性を確保しながらも、硬化物のより高い強度を確保することができる。反応性ポリマーに占める（メタ）アクリロイル基を有するポリマーの比率は、例えば、９０質量％以上であることが好ましく、９５質量％以上であってもよい。また、反応性ポリマーを、（メタ）アクリロイル基を有するポリマーのみで構成してもよい。
【００２４】
反応性ポリマーは、第１反応性基を１つ有する単官能のポリマーであってもよく、２つ以上有する多官能のポリマーであってもよい。単官能の反応性ポリマーと多官能の反応性ポリマーとを組み合わせてもよい。多官能のポリマーが有する第１反応性基の個数は、例えば、２〜８個であり、２〜４個であってもよく、２または３個であってもよい。
【００２５】
硬化物が室温以下のＴｇを有する反応性ポリマーとしては、例えば、ゴム状重合体（ゴムを含む）が挙げられる。このようなゴム状重合体としては、例えば、イソプレンゴム、ブタジエンゴム、スチレンブタジエンゴム、ブチルゴム、ニトリルゴム、エチレンプロピレンゴム、クロロプレンゴム、ウレタンゴム、アクリルゴムなどが挙げられる。これらのうち、アクリルゴムが好ましい。アクリルゴムは、Ｍｗや分子量分布を制御し易く、硬化性樹脂組成物中で相溶し易いため、硬化性樹脂組成物中により均一に微分散し易い。そのため、アクリルゴムを用いると、より高い靱性を確保する上で有利である。これらのゴム状重合体において、第１反応性基を有するものを、反応性ポリマーとして硬化性樹脂組成物に用いる。
【００２６】
アクリルゴムには、アクリル酸エステルユニットを含むゴム状重合体が含まれる。アクリルゴムとしては、例えば、アクリル酸エステル（アクリル酸エチルなど）と塩素含有モノマー（２−クロロエチルビニルエーテルなど）とのゴム状共重合体（ＡＣＭ）、アクリル酸エステル（アクリル酸エチルなど）とエチレンとのゴム状共重合体（ＡＥＭ）、およびアクリル酸エステル（アクリル酸エチルなど）とアクリロニトリルとのゴム状共重合体（ＡＮＭ）などが挙げられる。また、反応性基を有するアクリルゴムとしては、（株）カネカ製の末端反応型アクリル樹脂ＫＡＮＥＫＡ  ＸＭＡＰ（登録商標）などを用いてもよい。このような末端反応型アクリル樹脂としては、アクリロイル基を有するＲＣグレード（ＲＣ１００Ｃ、ＲＣ２００Ｃ、ＲＣ３１０Ｃ、ＲＣ５００Ｃ）またはＭＭ１１０Ｃなどが挙げられる。
【００２７】
硬化性樹脂組成物中の反応性ポリマーの含有量は、例えば、１質量％以上であり、５質量％以上であってもよい。含有量がこのような範囲である場合、より高い靱性が得られやすくなり、より高いアイゾット強度が得られ易いことに加え、耐折り曲げ性も高くなる。硬化性樹脂組成物中の反応性ポリマーの含有量は、例えば、３０質量％以下であり、２５質量％以下であってもよく、２０質量％以下であってもよい。含有量がこのような範囲である場合、硬化物の強度をさらに高めることができる。これらの下限値と上限値とは任意に組み合わせることができる。
【００２８】
（反応性モノマー）
反応性モノマーは、少なくとも単官能の反応性モノマーを含んでいればよく、単官能の反応性モノマーと多官能の反応性モノマーとを含んでいてもよい。反応性モノマーが有する反応性基（第２反応性基とも言う）は、例えば、第１反応性基について例示したものから選択できる。第２反応性基としては、（メタ）アクリロイル基が好ましい。この場合、硬化性樹脂組成物の構成成分の相溶性を高め易いとともに、硬化物の相分離構造の界面において反応し易いため、高い靱性を確保しながらも、硬化物のより高い強度を確保することができる。また、高い硬化速度が得られ易く、光造形などの造形用途に適している。
【００２９】
単官能の反応性モノマー（以下、単に第１モノマーとも言う）としては、例えば、ビニル系モノマー、アリル系モノマー、アクリル系モノマーなどが挙げられる。ビニル系モノマーとしては、ビニル基を有するモノマー、例えば、一価アルコールのビニルエーテル、芳香族ビニルモノマー（スチレンなど）、脂環族ビニルモノマー、ビニル基を有する複素環化合物（Ｎ−ビニルピロリドンなど）などが例示できる。アリル系モノマーとしては、アリル基を有するモノマー、例えば、一価アルコールのアリルエーテルなどが挙げられる。アクリル系モノマーとしては、（メタ）アクリロイル基を有するモノマー、例えば、一価アルコールの（メタ）アクリル酸エステル、窒素含有化合物と（メタ）アクリル酸との酸アミド、（メタ）アクリル酸などが挙げられる。なお、アクリル酸およびメタクリル酸を（メタ）アクリル酸と総称する。アクリル酸エステル（またはアクリレート）およびメタクリル酸（またはメタクリレート）を、（メタ）アクリル酸エステル（または（メタ）アクリレート）と総称する。
【００３０】
一価アルコールは、脂肪族アルコール、脂環式アルコール、芳香族アルコールのいずれであってもよい。脂肪族アルコールは、芳香環、脂肪族環、または複素環を有してもよい。脂肪族環は、架橋環であってもよい。脂肪族アルコールとしては、例えば、アルキルアルコール（メタノール、エタノール、プロパノール、イソプロパノール、２−ヒドロキシプロピルアルコール、ブタノール、ヘキサノール、ノニルアルコール、イソノニルアルコール、ラウリルアルコール、ステアリルアルコール、イソステアリルアルコールなどのＣ１−２０アルキルアルコールなど）、ベンジルアルコール、フェネチルアルコール、フタル酸とエチレングリコールとのモノエステル、フェノキシエチルアルコール、シクロヘキサンメタノールなどが挙げられる。脂環式アルコールとしては、シクロヘキサノール、メントール、ボルネオール、イソボルネオール、ジシクロペンタニルアルコールなどの脂環式Ｃ５−２０アルコール（脂環式Ｃ５−１０アルコールなど）などが挙げられる。芳香族アルコールとしては、フェノール、ナフトールなどの芳香族Ｃ６−１０アルコールなどが挙げられる。複素環式アルコールとしては、例えば、窒素、酸素、および／または硫黄などを環の構成原子として含む複素環基（４員〜８員の複素環基など）を有する脂肪族アルコール（Ｃ１−４脂肪族アルコールなど）が挙げられる。複素環式アルコールとしては、例えば、フルフリルアルコール、テトラヒドロフルフリルアルコールなどが例示できる。（メタ）アクリル酸と酸アミドを構成する窒素含有化合物としては、脂肪族アミン（トリエチルアミン、エタノールアミンなど）、脂環式アミン（シクロヘキシルアミンなど）、芳香族アミン（アニリンなど）、窒素含有環状化合物などが挙げられる。窒素含有環状化合物としては、ピロール、ピロリジン、ピペリジン、ピリミジン、モルホリン、チアジンなどが挙げられる。窒素含有環状化合物は、５員環〜８員環が好ましく、５環や６員環であってもよい。
【００３１】
第１モノマーは一種を単独で用いてもよく、二種以上を組み合わせて用いてもよい。第１モノマーが脂肪族環や窒素含有環などを有することが好ましい。この場合、硬化反応が効率よく進行し易く、硬化性樹脂組成物の硬化物のＴｇの制御が容易である。また、高い強度が得られやすく、硬化の際の歪みが少ない。より具体的には、脂環式アルコールと（メタ）アクリル酸とのエステルや、窒素含有環状化合物と（メタ）アクリル酸との酸アミドを第１モノマーとして用いることが好ましい。
【００３２】
硬化性樹脂組成物中の第１モノマーの含有量は、例えば、１０質量％以上であり、１５質量％以上であることが好ましい。第１モノマーの含有量がこのような範囲である場合、硬化反応が進行し易くなるとともに、硬化性樹脂組成物の粘度を低く保ち易い。第１モノマーの含有量は、例えば、７０質量％以下であり、６０質量％以下であることが好ましい。第１モノマーの含有量がこのような範囲である場合、反応性ポリマーを硬化性樹脂組成物中により均一に分散し易くなるとともに、高い硬化速度を確保し易い。これらの下限値と上限値とは任意に組み合わせることができる。
【００３３】
第１モノマーのうち、（メタ）アクリロイル基を有するモノマーの含有量は、例えば、９０質量％以上であり、９５質量％以上であることが好ましく、第１モノマーを（メタ）アクリロイル基を有するモノマーのみで構成してもよい。
【００３４】
多官能の反応性モノマー（以下、単に第２モノマーとも言う）を用いる場合、硬化により架橋構造が形成されるため、硬化物の強度をさらに高めやすくなる。第２モノマーとしては、第２反応性基を２個以上有するものが使用できる。第２反応性基の個数は、例えば、２〜４個であり、２個または３個であってもよい。
第２モノマーは、一種を単独で用いてもよく、二種以上を組み合わせて用いてもよい。  複数種の第２モノマーを用いる場合、各第２モノマーにおける第２反応性基の種類は全て同じであってもよく、一部が同じであってもよく、全てが異なっていてもよい。
【００３５】
第２モノマーとしては、例えば、ポリオールの少なくとも２つのヒドロキシ基が、ビニルエーテル基、アリルエーテル基、アクリロイルオキシ基、およびメタクリロイルオキシ基からなる群より選択される少なくとも一種で置き換わった化合物が挙げられる。ポリオールは、脂肪族ポリオール（アルキレングリコール、トリメチロールプロパン、ペンタエリスリトール、糖アルコールなど）、脂環式ポリオール（ジヒドロキシシクロヘキサンなど）、芳香族ポリオール（ジヒドロキシベンゼン、ジヒドロキシナフタレンなど）のいずれであってもよい。アルキレングリコールとしては、例えば、エチレングリコール、トリメチレングリコール、１，４−ブタンジオール、ヘキサンジオールなどのＣ２−１０アルキレングリコールが挙げられる。脂肪族ポリオールには、芳香環、脂肪族環、または複素環（酸素、窒素、および／または硫黄を環の構成元素として含む４員〜８員の複素環など）を有するものも含まれる。このような脂肪族ポリオールとしては、シクロヘキサンジメタノール、トリシクロデカンジメタノール、ベンゼンジメタノールなどが挙げられる。第２モノマー（具体的には、第２モノマーを形成するポリオール）が脂肪族環、複素環（上記窒素含有環も含む）を有することが好ましい。この場合、硬化反応が効率よく進行し易く、硬化性樹脂組成物の硬化物のＴｇの制御が容易である。また、高い強度が得られやすく、硬化の際の歪みが少ない。より具体的には、ビニル基を有する複素環化合物、脂環式アルコールと（メタ）アクリル酸とのエステル、複素環式アルコールと（メタ）アクリル酸とのエステル、窒素含有環状化合物と（メタ）アクリル酸との酸アミドを第２モノマーとして用いることが好ましい。なお、芳香族環や脂肪族環には、酸素、窒素、および／または硫黄を環の構成元素として含む複素環も含まれる。
【００３６】
また、第２モノマーとしては、少なくとも２つの第２反応性基を有するエーテルを用いてもよい。このようなエーテルとして、（株）日本触媒製のＦＸ−ＡＯ−ＭＡを用いてもよい。ＦＸ−ＡＯ−ＭＡは、アリル基とアクリロイルオキシ基とを有する２官能のモノマーであり、環化重合によりテトラヒドロフラン環を形成可能である。ＦＸ−ＡＯ−ＭＡのような、硬化によりマトリックスポリマーに脂肪族環や複素環などの環構造を導入できるエーテルを第２モノマーに用いると、高い強度や硬化の際の歪みを低減できる。また、ＦＸ−ＡＯ−ＭＡを用いると、マトリックスポリマーの靱性を高めることもできる。
【００３７】
硬化性樹脂組成物中の第２モノマーの含有量は、例えば、１質量％以上４０質量％以下であり、１０質量％以上３５質量％以下であってもよい。第２モノマーの含有量がこのような範囲である場合、高い靱性と高い強度とのバランスを取りやすい。
【００３８】
なお、第２モノマーのうち、（メタ）アクリロイル基を有するモノマーの含有量は、例えば、９０質量％以上であり、９５質量％以上であることが好ましく、第２モノマーを（メタ）アクリロイル基を有するモノマーのみで構成してもよい。
【００３９】
（反応性オリゴマー）
反応性オリゴマーとしては、反応性ポリマーのＭｗよりも小さなＭｗを有するものが使用される。反応性オリゴマーのＭｗは、組み合わせる反応性ポリマーのＭｗに応じて決定すればよい。反応性オリゴマーのＭｗは、例えば、４０，０００以下であり、３０，０００以下であってもよいが、１０，０００未満が好ましく、５，０００以下または５，０００未満がより好ましい。Ｍｗがこのような範囲である場合、硬化性樹脂組成物中で反応性ポリマーの相溶状態を確保し易く、硬化性樹脂組成物の粘度を低く保ち易い。反応性オリゴマーのＭｗは、例えば、５００以上であり、１，０００以上であることが好ましい。Ｍｗがこのような範囲である場合、硬化性樹脂組成物中における反応性ポリマーの相分離を抑制し易く、高い硬化速度を確保し易いことに加え、硬化の際の歪みを抑制する効果を高めることができる。また、マトリックスの強度をさらに高めることができる。これらの上限値と下限値とは任意に組み合わせることができる。
【００４０】
反応性オリゴマーとは、少なくとも、構成ユニットの繰り返し部分（繰り返し数は２以上）を含むものを言い、反応性モノマーと区別される。
【００４１】
反応性オリゴマーが有する反応性基（第３反応性基とも言う）は、例えば、第１反応性基について例示したものから選択できる。高い硬化速度が得られ易く、光造形などの造形用途に適している観点からは、（メタ）アクリロイル基が好ましい。反応性オリゴマーは、第３反応性基を１つ有する単官能のオリゴマーであってもよく、２つ以上の第３反応性基を有する多官能のオリゴマーであってもよい。多官能のオリゴマーにおいて、第３反応性基の個数は、例えば、２〜８個であり、２〜４個であってもよく、２個または３個であってもよい。
【００４２】
反応性オリゴマーは、一種を単独で用いてもよく、二種以上を組み合わせて用いてもよい。例えば、種類の異なるものを二種以上組み合わせてもよく、Ｍｗの異なるものを二種以上組み合わせてもよい。Ｍｗが異なるものを二種以上組み合わせる場合、マトリックスの強度をさらに高める観点からは、例えば、Ｍｗが１０００以上の反応性オリゴマーを少なくとも用いることが好ましい。
【００４３】
反応性オリゴマーは、（メタ）アクリロイル基を有するオリゴマーを含むことが好ましい。反応性オリゴマーのうち、（メタ）アクリロイル基を有するオリゴマーの含有量は、例えば、９０質量％以上であり、９５質量％以上であることが好ましく、反応性オリゴマーを（メタ）アクリロイル基を有するオリゴマーのみで構成してもよい。
【００４４】
反応性オリゴマーとしては、上述の反応性モノマー（具体的には、第１モノマーおよび／または第２モノマー）の多量体の他、ビスフェノール類の（メタ）アクリレート、水添ビスフェノール類の（メタ）アクリレート、オリゴマータイプのポリオールの（メタ）アクリレートなどが挙げられる。オリゴマータイプのポリオールとしては、例えば、ポリエーテルポリオール、ポリエステルポリオール、ポリウレタンポリオール、ポリエステルウレタンポリオール、ポリエーテルウレタンポリオールなどが挙げられる。硬化反応が進行し易く、硬化性樹脂組成物の粘度を低く保ち易い観点からは、ポリオールは、非芳香族性のポリオールであることが好ましい。
【００４５】
反応性オリゴマーとしては、ダイセル・オルネクス（株）製のＥＢＥＣＲＹＬシリーズ、例えば、ＥＢＥＣＲＹＬ４４９１、４８５９、８４０２、８４１１、８８１１などを使用してもよい。反応性オリゴマーとしては、日本合成化学工業（株）製のＵＶ−３７００Ｂ、日本化薬（株）製のＵＸ６１０１、アルケマ社製のウレタンアクリレートオリゴマーであるＣＮ９８３ＮＳおよびＣＮ９８９３ＮＳなどを用いてもよい。
【００４６】
硬化性樹脂組成物の構成成分の高い相溶性を確保し易く、相分離構造の界面において結合させる易い観点から、反応性オリゴマーのうち、オリゴマータイプのポリオールの（メタ）アクリレートを用いてもよい。このような反応性オリゴマーは、高い硬化速度を確保し易く、光造形などの造形用途にも適している。また、靱性と硬化物の強度とのバランスを取り易い観点から、ポリウレタンポリオールの（メタ）アクリレート、および／またはポリエーテルウレタンポリオールの（メタ）アクリレートを用いてもよい。また、ウレタン構造を有するポリオールの（メタ）アクリレートを用いることで、耐熱性を高めることもできる。
【００４７】
硬化性樹脂組成物中の反応性オリゴマーの含有量は、例えば、１０質量％以上であり、２０質量％以上であってもよく、３０質量％以上であってもよい。反応性オリゴマーの含有量がこのような範囲である場合、硬化性樹脂組成物中で反応性ポリマーの相溶状態をより確保し易くなるとともに、硬化時の歪みを抑制しながらも、高い硬化速度を確保することができる。また、マトリックスの強度をさらに高めることができる。硬化性樹脂組成物中の反応性オリゴマーの含有量は、例えば、６０質量％以下であり、５０質量％以下であってもよい。反応性オリゴマーの含有量がこのような範囲である場合、硬化性樹脂組成物の粘度を低く保ち易い。これらの下限値と上限値とは任意に組み合わせることができる。
【００４８】
（開始剤）
開始剤としては、光や熱の作用により活性化して、硬化性樹脂組成物の硬化（具体的には重合）を開始させるものが使用される。このような開始剤は、反応開始剤や重合開始剤と呼ばれることもある。光造形用途では、光の作用により活性化する開始剤が使用される。
【００４９】
開始剤としては、例えば、光や熱の作用によりラジカルを発生するラジカル重合開始剤のほか、光や熱の作用により酸（またはカチオン）や塩基（またはアニオン）を生成するもの（具体的には、カチオン発生剤やアニオン発生剤）が挙げられる。開始剤は、一種を単独で用いてもよく、二種以上を組み合わせて用いてもよい。開始剤は、第１反応性基、第２反応性基、および第３反応性基のタイプ（例えば、ラジカル重合性であるか、カチオン重合性であるか）などに応じて選択される。ラジカル重合開始剤としては、例えば、アルキルフェノン系重合開始剤、アシルホスフィンオキサイド系重合開始剤などが挙げられる。
【００５０】
アルキルフェノン系重合開始剤としては、例えば、２，２−ジメトキシ−１，２−ジフェニルエタン−１−オン（ＢＡＳＦ社、ＩＲＧＡＣＵＲＥ  ６５１）、１−ヒドロキシ−シクロヘキシル−フェニル−ケトン（ＢＡＳＦ社、ＩＲＧＡＣＵＲＥ  １８４）、２−ヒドロキシ−２−メチル−１−フェニル−プロパン−１−オン（ＢＡＳＦ社、ＩＲＧＡＣＵＲＥ  １１７３）、１−［４−（２−ヒドロキシエトキシ）−フェニル］−２−ヒドロキシ−２−メチル−１−プロパン−１−オン（ＢＡＳＦ社、ＩＲＧＡＣＵＲＥ  ２９５９）、２−ヒロドキシ−１−｛４−［４−（２−ヒドロキシ−２−メチル−プロピオニル）−ベンジル］フェニル｝−２−メチル−プロパン−１−オン（ＢＡＳＦ社、ＩＲＧＡＣＵＲＥ  １２７）、２−メチル−１−（４−メチルチオフェニル）−２−モルフォリノプロパン−１−オン（ＢＡＳＦ社、ＩＲＧＡＣＵＲＥ  ９０７）、２−ベンジル−２−ジメチルアミノ−１−（４−モルフォリノフェニル）−ブタノン−１（ＢＡＳＦ社、ＩＲＧＡＣＵＲＥ  ３６９Ｅ）、２−（ジメチルアミノ）−２−［（４−メチルフェニル）メチル］−１−［４−（４−モルホリニル）フェニル］−１−ブタノン（ＢＡＳＦ社、ＩＲＧＡＣＵＲＥ  ３７９ＥＧ）などが挙げられる。
【００５１】
アシルホスフィンオキサイド系重合開始剤としては、例えば、２，４，６−トリメチルベンゾイル−ジフェニル−ホスフィンオキサイド（ＢＡＳＦ社、ＩＲＧＡＣＵＲＥ  ＴＰＯ）、ビス（２，４，６−トリメチルベンゾイル）−フェニルホスフィンオキサイド（ＢＡＳＦ社、ＩＲＧＡＣＵＲＥ  ８１９）などが挙げられる。
【００５２】
（その他）
硬化性樹脂組成物は、さらに、その他の公知の硬化性樹脂などを含んでもよい。また、硬化性樹脂組成物は、公知の添加剤を含むことができる。
【００５３】
高い靱性を確保する観点からは、硬化性樹脂組成物は、イオン重合性の成分（カチオン重合性の成分およびアニオン重合性の成分など）を含まないか、含む場合でもその含有量は少ないことが好ましい。硬化性樹脂組成物中のイオン重合性の成分の含有量は、例えば、５質量％以下であり、１質量％以下であってもよい。イオン重合性の成分には、例えば、イオン重合性の化合物が含まれる。なお、イオン重合性の反応性基とラジカル重合性の反応性基とを有する成分（モノマー、オリゴマー、またはポリマーなど）は、ラジカル重合性の成分に含めるものとする。
【００５４】
上記局面に係る硬化性樹脂組成物においては、反応性ポリマーは相溶しているが、硬化樹脂組成物の硬化に伴って相分離して分散相を形成する。上記のような反応性ポリマーと、反応性モノマーと、反応性オリゴマーとを組み合わせるため、液状の硬化性樹脂組成物中で、反応性ポリマーを分子レベルで微分散させることができ、サイズが小さく、より均一な分散相を硬化物中に形成できる。また、反応性ポリマーを用いることで、硬化におけるポリマーのブリードアウトを抑制できる。よって、柔軟な分散相による靱性の向上効果が効果的に発揮される。また、反応性モノマーおよび反応性オリゴマーの硬化反応により形成されるマトリックスにより高い強度が得られる。よって、高い強度と高い靱性とを両立できる。
【００５５】
硬化性樹脂組成物の硬化物の靱性は、例えば、アイゾット衝撃強度などで評価することができる。上記局面に係る硬化性樹脂組成物の硬化物について、ＡＳＴＭ  Ｄ２５６に準拠して測定されるアイゾット衝撃強度は、例えば、４０Ｊ／ｍ以上であり、６０Ｊ／ｍ以上とすることもできる。
なお、アイゾット衝撃強度は、縦６２ｍｍ、横１２ｍｍ、厚み６ｍｍのサイズの硬化物のサンプル（ノッチ付き）について測定される。
【００５６】
光硬化性樹脂組成物の硬化物の強度は、例えば、ショアＤ硬度などで評価することができる。上記局面に係る光硬化性樹脂組成物の硬化物のＪＩＳ  Ｋ７２１５：１９８６に準拠して測定されるショアＤ硬度は、例えば、６５以上であり、７０以上が好ましい。
ショアＤ硬度は、例えば、厚み６ｍｍの硬化物のサンプルについて、タイプＤデュロメータを用い、ＪＩＳ  Ｋ７２１５：１９８６に準拠して測定できる。
【００５７】
硬化性樹脂組成物の硬化物のＤＭＡ測定では、例えば、分散相を構成する反応性ポリマーの硬化物のＴｇと、マトリックスとなるポリマーのＴｇとが観察される。反応性ポリマーの硬化物は、ゴム相を形成してもよく、マトリックスは、ガラス相であってもよい。マトリックスとなるポリマーのＴｇは、例えば、４０℃以上２００℃以下であり、４５℃以上１５０℃以下であってもよく、５０℃以上１４０℃以下であってもよい。硬化性樹脂組成物の硬化物が、このようなＴｇを有する場合、実用に適した高い強度と高い耐熱性とのバランスを取りやすい。Ｔｇは、硬化性樹脂組成物の硬化物について、市販のＤＭＡを用いて測定できる。マトリックスとなるポリマーのＴｇは、反応性ポリマーの硬化物のＴｇの場合と同様にして測定できる。高温側のピークの温度がマトリックスとなるポリマー（硬化物）のＴｇである。
【００５８】
硬化性樹脂組成物は、構成成分を混合することにより得ることができる。硬化性樹脂組成物は、一液硬化型であってもよく、二液硬化型であってもよい。
【００５９】
硬化性樹脂組成物は、光や熱の作用により硬化させて硬化物を得ることができるが、特に、光照射により硬化させて、二次元や三次元の光造形物（硬化物）を形成するのに適している。本発明には、硬化性樹脂組成物を硬化させた硬化物も含まれる。
【００６０】
硬化物において、分散相の平均粒子径は、例えば、１０ｎｍ以上であり、５０ｎｍ以上であってもよい。分散相の平均粒子径は、例えば、２０００ｎｍ以下であり、１０００ｎｍ以下が好ましい。このような小さな分散相がより均一に形成されることで、高い靱性を確保し易くなる。また、平均粒子径が５００ｎｍ以下または１００ｎｍ以下といった、サイズの小さな分散相を形成することもできる。
【００６１】
分散相の平均粒子径は、例えば、硬化物の断面の電子顕微鏡写真を、画像解析ソフト（例えば、旭化成エンジニアリング（株）製「Ａ像くん」）を用いて解析することにより求めることができる。また、電子顕微鏡写真において、任意の１０個の分散相を選択し、各分散相の外縁で囲まれた領域の面積と同じ面積の円の直径を求め、平均化することにより求めてもよい。
【００６２】
硬化性樹脂組成物は、様々な造形方法により、二次元や三次元などの造形物（またはパターン）を形成することができ、特に、光造形に適している。硬化性樹脂組成物は、室温で液状であるため、例えば、バット方式の光造形に用いてもよく、インクジェット式の光造形に用いてもよい。
【００６３】
三次元の光造形物は、例えば、硬化性樹脂組成物の液膜を形成し、液膜を硬化させてパターンを形成する工程（i）と、パターンに接するように別の液膜を形成する工程（ii）と、パターン上の別の液膜を硬化させて別のパターンを積層する工程（iii）と、を含む製造方法により製造できる。
【００６４】
以下にバット式の光造形の手順について例示する。
図１は、樹脂槽（バット）を備える光造形装置（パターニング装置）を用いて三次元造形物を形成する場合の一例である。図示例では、吊り下げ方式の造形について示したが、硬化性樹脂組成物を用いて三次元光造形することができる方法であれば特に制限されない。また、光照射（露光）の方式についても特に制限されず、点露光でも、面露光でもよい。
【００６５】
パターニング装置１は、パターン形成面２ａを備えるプラットフォーム２と、硬化性樹脂組成物５を収容した樹脂槽３と、面露光方式の光源としてのプロジェクタ４とを備える。
（i）液膜を形成し、硬化させてパターンを形成する工程
工程（i）では、（ａ）に示すように、まず、樹脂槽３に収容された硬化性樹脂組成物５に、プラットフォーム２のパターン形成面２ａを、プロジェクタ４（つまり、樹脂槽３の底面）に向けた状態で浸漬させる。このときに、パターン形成面２ａとプロジェクタ４（または樹脂槽３の底面）との間に液膜７ａ（液膜ａ）が形成されるように、パターン形成面２ａ（またはプラットフォーム２）の高さを調整する。次いで、（ｂ）に示すように、プロジェクタ４から液膜７ａに向けて、光Ｌを照射（面露光）することで、液膜７ａを光硬化させてパターン８ａ（パターンａ）を形成する。
【００６６】
パターニング装置１では、樹脂槽３が、硬化性樹脂組成物５の供給ユニットとしての役割を有する。液膜に光源から光が照射されるように、樹脂槽の少なくとも、液膜とプロジェクタ４との間に存在する部分（図示例では、底面）は露光波長に対して透明であることが望ましい。プラットフォーム２の形状、材質、およびサイズなどは特に制限されない。
【００６７】
液膜ａを形成した後、光源から液膜ａに向かって光照射することにより、液膜ａを光硬化させる。光照射は、公知の方法で行うことができる。露光方式は、特に制限されず、点露光でも面露光でもよい。光源としては、光硬化に使用される公知の光源が使用できる。点露光方式の場合には、例えば、プロッター式、ガルバノレーザ（またはガルバノスキャナ）方式、ＳＬＡ(ステレオリソグラフィー)方式などが挙げられる。面露光方式の場合には、光源としてプロジェクタを用いると簡便である。プロジェクタとしては、ＬＣＤ（透過型液晶）方式、ＬＣｏＳ（反射型液晶）方式、およびＤＬＰ（登録商標、Digital Light Processing）方式などが例示できる。露光波長は、硬化性樹脂組成物の構成成分（特に、開始剤の種類）に応じて適宜選択できる。
【００６８】
（ii）パターンａと光源との間に液膜を形成する工程
工程（ii）では、工程（i）で得られたパターンａと、光源との間に、硬化性樹脂組成物を供給して、液膜（液膜ｂ）を形成する。つまり、パターン形成面に形成されたパターンａ上に液膜ｂを形成する。硬化性樹脂組成物の供給は、工程（i）についての説明が参照できる。
【００６９】
例えば、工程（ii）では、図１の（ｃ）に示すように、二次元パターン８ａ（二次元パターンａ）を形成した後、パターン形成面２ａをプラットフォーム２ごと上昇させてもよい。そして、二次元パターン８ａと樹脂槽３の底面との間に硬化性樹脂組成物５を供給することにより、液膜７ｂ（液膜ｂ）を形成することができる。
【００７０】
（iii）パターンａ上に別のパターンｂを積層する工程
工程（iii）では、工程（ii）で形成した液膜ｂに対して、光源から露光して、液膜ｂを光硬化させ、パターンａに別のパターン（液膜ｂの光硬化により得られるパターンｂ）を積層する。このようにパターンが厚み方向に積層されることで、三次元造形パターンを形成することができる。
【００７１】
例えば、図１の（ｄ）に示すように、パターン８ａ（パターンａ）と樹脂槽３の底面との間に形成された液膜７ｂ（液膜ｂ）に、プロジェクタ４から露光して、液膜７ｂを光硬化させる。この光硬化により、液膜７ｂがパターン８ｂ（パターンｂ）に変換される。このようにして、パターン８ａにパターン８ｂを積層することができる。
光源や露光波長などは、工程（i）についての記載を参照できる。
【００７２】
（iv）工程（ii）と工程（iii）とを繰り返す工程
第１工程は、工程（ii）と工程（iii）とを複数回繰り返す工程（iv）を含むことができる。この工程（iv）により、複数のパターンｂが厚み方向に積層されることになり、さらに立体的な造形パターンが得られる。繰り返し回数は、所望する三次元造形物（三次元造形パターン）の形状やサイズなどに応じて適宜決定できる。
【００７３】
例えば、図１の（ｅ）に示すように、パターン形成面２ａ上にパターン８ａ（パターンａ）およびパターン８ｂ（パターンｂ）が積層された状態のプラットフォーム２を上昇させる。このとき、パターン８ｂと樹脂槽３の底面との間に液膜７ｂ（液膜ｂ）が形成される。そして、図１の（ｆ）に示すように、プロジェクタ４から液膜７ｂに対して露光し、液膜７ｂを光硬化させる。これにより、パターン８ｂ上に別のパターン８ｂ（パターンｂ）が形成される。そして、（ｅ）と（ｆ）とを交互に繰り返すことで、複数のパターン８ｂ（二次元パターンｂ）を積層させることができる。
【００７４】
工程（iii）や工程（iv）で得られた三次元造形パターンには、未硬化の硬化性樹脂組成物が付着しているため、通常、溶剤による洗浄処理が施される。
【００７５】
工程（iii）や工程（iv）で得られた三次元造形パターンには、必要に応じて、後硬化を施してもよい。後硬化は、パターンに光照射することで行うことができる。光照射の条件は、硬化性樹脂組成物の種類や得られたパターンの硬化の程度などに応じて適宜調節できる。後硬化は、パターンの一部に対して行ってもよく、全体に対して行ってもよい。
【００７６】
［実施例］
以下、本発明を実施例および比較例に基づいて具体的に説明するが、本発明は以下の実施例に限定されるものではない。
【００７７】
実施例１〜４および比較例１〜２
（１）硬化性樹脂組成物の調製
表１および表２に示す成分（反応性モノマー、反応性オリゴマー、および／または反応性ポリマーと開始剤）を表２に示す質量比で混合し、攪拌しながら８０℃のオーブンで加熱して、固形成分を溶解させることにより均一な液状の硬化性樹脂組成物を調製した。
【００７８】
（２）評価
上記（１）で得られた硬化性樹脂組成物または硬化性樹脂組成物に用いた成分について以下の評価を行った。
【００７９】
（ａ）相溶性
硬化性樹脂組成物が透明である場合を○、濁っている場合を×として、相溶性を評価した。
【００８０】
（ｂ）粘度
Ｅ型粘度計（ＴＶＥ−２０Ｈ、東機産業（株））を用いて、２５℃にて、１００ｒｐｍの回転速度で硬化性樹脂組成物の粘度を測定した。
【００８１】
（ｃ）Ｔｇおよび弾性率
トレイに、硬化性樹脂組成物を注いで、厚み３００μｍの液膜を作製し、液膜の両方の主面に対して、波長４０５ｎｍのＬＥＤ光を光照射して液膜を完全に硬化させることにより、硬化物のサンプルを作製した。トレイには、上記ＬＥＤ光を透過するものを用いた。
得られたサンプルについて、ＤＭＡ（（株）日立ハイテクサイエンス製、ＤＭＳ６１００）を用いて、周波数１Ｈｚ、５℃／ｍｉｎの昇温速度にて−１００℃から＋２００℃まで昇温した。そして、１５０℃のときの弾性率（ＭＰａ）を求めるとともに、ｔａｎδがトップピークとなる温度を硬化性樹脂組成物の硬化物のＴｇとして求めた。硬化性樹脂組成物の硬化物のＴｇとした。なお、ｔａｎδが極大となるピークが複数ある場合には、表１には、より高温側のピークの温度（マトリックスとなるポリマーのＴｇ）を示した。
また、硬化性樹脂組成物に代わりに反応性ポリマーを用いて、上記と同様にして、反応性ポリマー「ＲＣ２００Ｃ」の硬化物のＴｇを求めたところ、−３９℃であった。
【００８２】
（ｄ）耐折り曲げ性
ＤＬＰ（登録商標）方式の３Ｄプリンタ（武藤工業（株）製、ＭＬ−４８）を用いて、１層当たりの照射時間３０秒およびｚ軸（高さ方向）のピッチ１００μｍの条件で、短冊状のサンプル（縦４０ｍｍ×横２０ｍｍ×厚み（高さ）０．５ｍｍ）を作製した。このサンプルを縦方向の中央付近で１８０°折り曲げ（１回目）、この状態から３６０°反対側に折り曲げ（２回目）、３６０°の折り曲げをさらに２回繰り返した（３回目、４回目）。このときの状態を下記の基準で評価した。
○：４回目の折り曲げ後もクラックが見られない。
△：２回目の折り曲げでクラックが見られる。
×：１回目の折り曲げでクラックまたは破断部が見られる。
【００８３】
（ｅ）アイゾット衝撃強度
（ｄ）の場合に準じて、硬化物のサンプル（縦６２ｍｍ×横１２ｍｍ×厚み６ｍｍのノッチありの試験片）を作製した。この試験片についてＡＳＴＭ  Ｄ２５６に準拠して、ハンマー速度３．４６ｍ／ｓにて、アイゾット衝撃強度を測定した。
【００８４】
（ｆ）ショアＤ硬度
（ｄ）の場合と同様にして、硬化物のサンプルを作製した。このサンプルについて、タイプＤデュロメータを用い、ＪＩＳ  Ｋ７２１５：１９８６に準拠して、ショアＤ硬度を測定した。
【００８５】
実施例および比較例の評価結果を表２に示す。表１には、実施例および比較例で用いた成分を示す。表１中の「−」は、未測定の評価である。
【００８６】
【表１】
2020076005.tif 000003
【００８７】
【表２】
2020076005.tif 000004
【００８８】
表２に示されるように、反応性ポリマーを用いていない比較例１では、アイゾット衝撃強度が２０Ｊ／ｍと顕著に低く、耐折り曲げ性の試験でも２回目の折り曲げでクラックが生じた。反応性ポリマーを用いても、反応性オリゴマーを用いなかった比較例２では、耐折り曲げ性の試験において、１回目の折り曲げでクラックが観察された。これは、マトリックスの強度が不十分となったことによるものと考えられる。このように、比較例では、十分な靱性を確保することが難しかった。
【００８９】
それに対し、実施例では、高いショアＤ硬度を確保しながらも、高いアイゾット強度を得ることができ、高い強度と高い靱性とを両立することができた。これは、反応性ポリマーの分散相と、高い強度を有するマトリックスとが形成されることによるものと考えられる。また、反応性ポリマーが微分散されたことで、高い耐折り曲げ性が得られ、ある程度の弾性率を確保することもできた。実施例では、マトリックスポリマーのＴｇも高く、高い耐熱性を確保することもできた。
【産業上の利用可能性】
【００９０】
本発明の上記局面に係る硬化性樹脂組成物は、高い強度と高い靱性とを備えている。そのため、光造形などの造形用途で、二次元や三次元の造形物（例えば、人工臓器や組織、フィギュアなど）を形成する材料として適している。
【符号の説明】
【００９１】
１：光造形装置、２：プラットフォーム、２ａ：パターン形成面、３：樹脂槽、４：プロジェクタ、５：硬化性樹脂組成物、６：離型剤層、７ａ：液膜ａ、７ｂ：液膜ｂ、８ａ：二次元パターンａ、８ｂ：二次元パターンｂ、Ｌ：光
【図１】
2020076005.tif 000005